(57)【要約】      （修正有）【課題】難燃性に優れ耐半田性、耐湿信頼性にも優れるエポキシ樹脂組成物、及びこれを用いた半導体装置を提供する。【解決手段】１分子内にエポキシ基を２個以上有する化合物（Ａ）、および一般式（１）で表されるフェノール系化合物（Ｂ）を必須成分とするエポキシ樹脂組成物及び該エポキシ樹脂組成物を用いて半導体素子を封止してなる半導体装置である。2009084185.tif 000010［式（１）中、Ｒ1〜Ｒ8は、それぞれ、水素、炭素数１〜４のアルキル基の中から選択される１種を示し、互いに同一であっても異なっていてもよい。ｍおよびｎは0または１以上の整数である。］【選択図】なし【特許請求の範囲】
【請求項１】
一般式（１）で表されることを特徴とするフェノール系化合物（Ｂ）。
【化１】
2009084185.tif 000007
［式（１）中、Ｒ1〜Ｒ8は、それぞれ、水素、炭素数１〜４のアルキル基の中から選択される１種を示し、互いに同一であっても異なっていてもよい。ｍおよびｎは0または１以上の整数である。］
【請求項２】
一般式（１）で表されるフェノール系化合物（Ｂ）を含有することを特徴とする樹脂組成物。
【化１】
2009084185.tif 000008
［式（１）中、Ｒ1〜Ｒ8は、それぞれ、水素、炭素数１〜４のアルキル基の中から選択される１種を示し、互いに同一であっても異なっていてもよい。ｍおよびｎは0または１以上の整数である。］
【請求項３】
１分子内にエポキシ基を２個以上有する化合物（Ａ）、および一般式（１）で表されるフェノール系化合物（Ｂ）を必須成分とすることを特徴とするエポキシ樹脂組成物。
【化１】
2009084185.tif 000009
［式（１）中、Ｒ1〜Ｒ8は、それぞれ、水素、炭素数１〜４のアルキル基の中から選択される１種を示し、互いに同一であっても異なっていてもよい。ｍおよびｎは0または１以上の整数である。］
【請求項４】
充填剤を含む請求項３記載のエポキシ樹脂組成物。
【請求項５】
請求項３又は４に記載のエポキシ樹脂組成物を硬化して得られる樹脂硬化物。
【請求項６】
請求項３又は４に記載のエポキシ樹脂組成物を用いて半導体素子を封止してなる半導体装置。
【発明の詳細な説明】
【技術分野】
【０００１】
本発明はフェノール系化合物、エポキシ樹脂組成物及びその硬化物、並びに半導体装置に関するものである。
【背景技術】
【０００２】
近年、ＩＣ、ＬＳＩ等の半導体素子は、主にエポキシ樹脂組成物で封止され半導体装置に用いられている。近年の電子機器の市場動向は、小型化、軽量化、高性能化が進んできており、これに対応するため、半導体素子の高集積化が年々進んできている。又、半導体装置は、表面実装化が促進されており、半導体素子の高集積化において、半導体素子は大型化し、これを搭載する半導体装置は、ＴＳＯＰ（Thin Small Outline Package）、ＴＱＦＰ（Thin Quad Flat Package）、ＢＧＡ（Ball Grid Array）等の形態となり、表面実装型の半導体装置になってきている。
【０００３】
このような用途におけるエポキシ樹脂組成物において、従来、数多くの硬化剤が用いられている。例えば、ジエチレントリアミン、イソホロンジアミン、ｍ−キシリレンジアミン、ｍ−フェニレンジアミン、４，４'−ジアミノジフェニルスルホン等の脂肪族または芳香族アミン化合物、無水フタル酸、無水トリメリット酸、無水ピロメリット酸、無水マレイン酸等の酸無水物、フェノールノボラック樹脂等のフェノール樹脂類、その他ポリアミド、変成ポリアミン類、イミダゾール類等である。しかしながら、これらの硬化剤を用いて、２，２−ビス（４−ヒドロキシフェニル）プロパン、フェノールノボラック樹脂、オルソクレゾールノボラック樹脂、４，４'−メチレンジアニリン等から誘導される各種エポキシ樹脂を硬化させて得られるエポキシ樹脂組成物は、性能的に一長一短があり、マトリックス樹脂として要求される性能が満足し得るものとは言い難い。
【０００４】
このようなマトリックス樹脂の欠点を改善する目的で、フェノールを原料とするフェノールアラルキル樹脂として、エポキシ樹脂としての用途（例えば特許文献１参照）、ＩＣ封止剤としての用途（例えば特許文献２参照）等が知られている。しかしながら、近年の複合材用マトリックス樹脂に対して要求されている性能は、耐熱性、機械的強度、対酸化性、耐湿性、更には難燃性等の種々の性能においてもより高い水準にある。したがって、フェノールを原料とするフェノールアラルキル樹脂ではこれらの要求性能を満たすことができず、特に難燃性の面で更なる改善が望まれている。
【特許文献１】特開平５−１１７３５０号公報
【特許文献２】特開平８−２８３５３６号公報
【発明の開示】
【発明が解決しようとする課題】
【０００５】
本発明は、難燃性に優れ耐半田性、耐湿信頼性にも優れるエポキシ樹脂組成物、及びこれを用いた半導体装置を提供するものである。
【課題を解決するための手段】
【０００６】
本発明者らは、上記問題点に鑑み、鋭意検討を重ねた結果、構造中にビフェニル構造を導入することにより上記課題を解決することを見出し、本発明を完成するに至ったものである。
【０００７】
［１］  一般式（１）で表されることを特徴とするフェノール系化合物（Ｂ）。
【化１】
2009084185.tif 000002
［式（１）中、Ｒ1〜Ｒ8は、それぞれ、水素、炭素数１〜４のアルキル基の中から選択される１種を示し、互いに同一であっても異なっていてもよい。ｍおよびｎは0または１以上の整数である。］
［２］  一般式（１）で表されるフェノール系化合物（Ｂ）を含有することを特徴とする樹脂組成物。
【化１】
2009084185.tif 000003
［式（１）中、Ｒ1〜Ｒ8は、それぞれ、水素、炭素数１〜４のアルキル基の中から選択される１種を示し、互いに同一であっても異なっていてもよい。ｍおよびｎは0または１以上の整数である。］
［３］  １分子内にエポキシ基を２個以上有する化合物（Ａ）、および一般式（１）で表されるフェノール系化合物（Ｂ）を必須成分とすることを特徴とするエポキシ樹脂組成物。
【化１】
2009084185.tif 000004
［式（１）中、Ｒ1〜Ｒ8は、それぞれ、水素、炭素数１〜４のアルキル基の中から選択される１種を示し、互いに同一であっても異なっていてもよい。ｍおよびｎは0または１以上の整数である。］
［４］  充填剤を含む［３］項記載のエポキシ樹脂組成物。
［５］  ［３］又は［４］項に記載のエポキシ樹脂組成物を硬化して得られる樹脂硬化物。
［６］  ［３］又は［４］項に記載のエポキシ樹脂組成物を用いて半導体素子を封止してなる半導体装置。
【発明の効果】
【０００８】
本発明によれば、前記エポキシ樹脂組成物を用いて封止した半導体装置は、耐半田性、耐湿信頼性、難燃性に優れるものである。
【発明を実施するための最良の形態】
【０００９】
本発明は、一般式（１）で表されるフェノール系化合物（Ｂ）であり、また１分子内にエポキシ基を２個以上有する化合物（Ａ）、および一般式（１）で表されるフェノール系化合物（Ｂ）を必須成分とするエポキシ樹脂組成物であり、このエポキシ樹脂組成物で半導体素子が封止された半導体装置は、耐半田性、耐湿信頼性、難燃性に優れるものである。
【００１０】
以下、本発明について、順次説明する。
［化合物（Ｂ）］
本発明のフェノール系化合物（Ｂ）は、酸触媒の存在下フェニルフェノール化合物およびフェノール類と一般式（２）で表されるアルカリハライドまたはアラルキルアルコール誘導体との反応により得られる。
【００１１】
【化２】
2009084185.tif 000005
［式（２）中、Ｒ9、Ｒ10は、ハロゲン原子、水酸基又はアルコキシ基である。］
【００１２】
前記反応に際しては溶媒を使用してもよく、アセトン、メチルエチルケトン、メチルイソブチルケトン、エチレングリコール、ジエチレングリコール、酢酸メチル、酢酸エチル、酢酸ブチル、メチルソロソルブ、エチルセロソルブ、ブチルセロソルブおよびこれらの混合物などが挙げられるが、これらに限定されるものではない。
【００１３】
前記フェニルフェノール化合物としては、特に限定されないが、例えばｏ-フェニルフェノール、ｍ-フェニルフェノール、ｐ-フェニルフェノール、４−ヒドロキシ−２‘−メチルビフェニル、４−ヒドロキシ−４‘−メチルビフェニル、４−ヒドロキシ−２‘−メトキシビフェニル４−ヒドロキシ−４‘−メトキシビフェニルなどが挙げられ、これらを単独もしくは併用して使用することができる。
【００１４】
前記フェノール類としては、フェノール、ｏ−クレゾール、ｍ−クレゾール、ｐ−クレゾール、２，４−キシレノール，２，６−キシレノール，ｔ−ブチルフェノール等が挙げられる。
【００１５】
前記アルカリハライドまたはアラルキルアルコール誘導体は一般式（２）においてＲが塩素、臭素等のハロゲン原子、水酸基またはアルコキシ基である化合物であり、アルコキシ基としては炭素数４以下の低級アルコキシ基が好ましい。
【００１６】
前記反応におけるフェニルフェノール化合物とフェノール類の比率はｍｏｌ％で９５／５〜４０／６０好ましくは１０／９０〜５０／５０の範囲である。フェニルフェノール化合物が前記下限値以上であると、構造中のビフェニル構造の密度が高く十分な難燃性効果を得ることができる。また前記上限値以下にすることにより、水酸基当量を小さくすることで硬化性が向上し、また得られた化合物の結晶性を抑制し、軟化点および溶融時の粘度を低く抑えることができ好ましい。
【００１７】
前記一般式（２）で表されるアルカリハライドまたはアラルキルアルコール誘導体とフェニルフェノール化合物およフェノール類の反応はアルカリハライドまたはアラルキルアルコール誘導体の１ｍｏｌに対して,フェニルフェノール化合物およびフェノール類を１ｍｏｌ以上２０ｍｏｌ以下好ましくは１．５ｍｏｌ以上１０ｍｏｌ以下で酸触媒の存在下で加熱、反応させる。フェニルフェノール化合物およびフェノール類の使用量が多くなるほど未反応のフェニルフェノール化合物およびフェノール類が増加し、前記下限値以上にすることにより分子量の増加を抑えることができ、軟化点および溶融時の粘度を低く抑えることができ好ましい。
【００１８】
反応温度は、１１０℃以上が好ましく、１１０℃未満では反応速度が遅くなる。反応時間を短くするためには、反応温度を１３０〜２５０℃の範囲に更には１３０〜１８０℃の範囲とすることがより望ましい。反応時間は反応温度の影響を受けるが、１〜３０時間程度である。
【００１９】
酸触媒としては、無機または有機の酸、例えば塩酸、硫酸、などの鉱酸、塩化亜鉛、塩化第二鉄などのフリーデルクラフツ型触媒、メタンスルホン酸、ｐ−トルエンスルホン酸、ジメチル硫酸、ジエチル硫酸などの硫酸エステル等を単独もしくは併用して使用することができる。
【００２０】
触媒の使用量は、フェニルフェノール化合物およびフェノール類およびアルカリハライドまたはアラルキルアルコール誘導体の総量の０．０００１〜１０重量部、好ましくは０．００１〜１重量部程度である。
【００２１】
［化合物（Ａ）］
本発明に用いる１分子内にエポキシ基を２個以上有する化合物（Ａ）は、１分子内にエポキシ基を２個以上有するものであれば、何ら制限はない。
この化合物（Ａ）としては、例えば、ビスフェノールＡ型エポキシ樹脂、ビスフェノールＦ型エポキシ樹脂等のビスフェノール型エポキシ樹脂、ビフェニル型エポキシ樹脂、ビフェニルアラルキル型エポキシ樹脂、スチルベン型エポキシ樹脂、フェノールノボラック型エポキシ樹脂、クレゾールノボラック型エポキシ樹脂、ナフタレン型エポキシ樹脂、ジシクロペンタジエン型エポキシ樹脂およびジヒドロキシベンゼン型エポキシ樹脂など、フェノール類、ナフトール類やフェノール樹脂などの水酸基にエピクロロヒドリンを反応させて製造するエポキシ樹脂、その他に、オレフィンを過酸により酸化させエポキシ化した脂環式エポキシ樹脂や、グリシジルエステル型エポキシ樹脂、グリシジルアミン型エポキシ樹脂等が挙げられ、これらのうちの１種または２種以上を組み合わせて用いることができる。
【００２２】
これらの中でも、前記化合物（Ａ）としては、特に、ビフェニル型エポキシ樹脂およびビフェニルアラルキル型エポキシ樹脂のいずれか一方または双方を主成分とするものを用いるのが好ましい。これにより、エポキシ樹脂組成物の成形時（例えば半導体装置の製造時等）の流動性が向上するとともに、得られた半導体装置の耐半田クラック性がより向上する。
ここで、「耐半田クラック性の向上」とは、得られた半導体装置が、例えば半田浸漬や半田リフロー工程等において、高温に曝された場合であっても、クラックや剥離等の欠陥の発生が生じ難くなることを言う。
【００２３】
前記ビフェニル型エポキシ樹脂およびビフェニルアラルキル型エポキシ樹脂は有機置換基を有していてもよく、有機置換基としては、水素、メチル基、エチル基、プロピル基およびヘキシル基などの炭素数１〜４のアルキル基、フェニル基から選ばれるが、これらの置換基の中でも、特に、水素原子またはメチル基であるのが好ましい。これにより、エポキシ樹脂組成物の溶融粘度が低下し、例えば半導体装置の製造時等に、その取り扱いが容易となる。また、その硬化物は、吸水性が低減するので、得られた半導体装置は、その内部の部材の経時劣化（例えば断線の発生等）が好適に防止され、その耐湿信頼性がより向上する。
【００２４】
本発明のフェノール系化合物（Ｂ）に他の樹脂を配合して樹脂組成物を形成することができる。特に１分子内にエポキシ基を２個以上有する化合物（Ａ）とフェノール系化合物（Ｂ）とを配合することにより、半導体封止に適したエポキシ樹脂組成物を形成することができる。
１分子内にエポキシ基を２個以上有する化合物（Ａ）に対するフェノール系化合物（Ｂ）の量は、特に限定されないが、通常、エポキシ樹脂のエポキシ当量に対してフェノール樹脂の活性水素が０．５〜１．５、好ましくは０．８〜１．２当量になるような量で使用すればよい。
【００２５】
本発明に用いる充填剤としては、一般に封止材料に使用されているものを使用することができる。例えば、溶融シリカおよび結晶シリカ等のシリカ、アルミナ、タルク、炭酸カルシウム、クレー、マイカなどが挙げられる。これらに内、溶融シリカが好ましく粒子形状が球状であることが好ましい。充填材としてより好ましいのは、１〜１００μｍの球状シリカである。これにより、硬化物の吸湿率を低下させるとともに、線膨張係数を低下させることができる。
【００２６】
本発明における充填剤の配合量としては、１分子内にエポキシ基を２個以上有する化合物（Ａ）と、フェノール系化合物（Ｂ）との合計量１００重量部あたり、２００〜２４００重量部であることが好ましい。
【００２７】
また、本発明のエポキシ樹脂組成物には、必要に応じて、前記成分の他に、例えば、γ−グリシドキシプロピルトリメトキシシラン等のカップリング剤、カーボンブラック等の着色剤、シリコーンオイル、シリコーンゴム等の低応力成分、天然ワックス、合成ワックス、高級脂肪酸またはその金属塩類、パラフィン等の離型剤、酸化防止剤等の各種添加剤を添加することができる。
【００２８】
本発明のエポキシ樹脂組成物は、前記１分子内にエポキシ基を２個以上有する化合物（Ａ）、および一般式（１）で表されるフェノール系化合物（Ｂ）を、必要に応じて、充填材、その他の各種添加剤を、ミキサーを用いて、常温混合し、更にこれらの混合物を、熱ロールおよび加熱ニーダー等の混練機を用いて、加熱混練後、冷却、粉砕することにより得られる。
【００２９】
本発明の半導体装置は、上記で得られた充填材を含むエポキシ樹脂組成物を、モールド樹脂として用いて、トランスファーモールド、コンプレッションモールド、インジェクションモールド等の成形方法で、硬化成形することにより、半導体素子を封止して、得られる。
このようにして得られた本発明の半導体装置は、耐半田性、耐湿信頼性、高温保管性、難燃性に優れる。
【実施例】
【００３０】
以上、本発明のフェノール系化合物、エポキシ樹脂組成物および半導体装置の好適実施形態について説明したが、本発明は、これに限定されるものではない。
以下、本発明を実施例に基づいて詳細に説明するが、本発明はこれに限定されるものではない。
【００３１】
［化合物（Ｂ）の合成例］
以下に化合物（Ｂ）合成例を示すが、必ずしもこの方法、反応温度、反応時間に限定されるものではない。
【００３２】
[化合物Ｂ−１]
撹拌機、温度計、冷却器を備えた反応器に、フェニルフェノール化合物としてｐ−フェニルフェノールを１４５５．０ｇ（８．５ｍｏｌ）およびフェノール類としてフェノールを１４１．０ｇ（１．５ｍｏｌ）とパラキシレングリコールジメチルエーテル３３２．０ｇ（２．０ｍｏｌ）を仕込み、ジエチル硫酸１．９ｇを加えた後、反応温度を１７５℃に保ちながら時間反応させた。その間、生成するメタノールを留去した。反応終了後、未反応のｐ−フェニルフェノールおよびフェノールを減圧蒸留により除去し、化学式（１）におけるｍ＝０，ｎ＝０が６８％、ｍ＝１，ｎ＝０が１４％、ｍ＝１，ｎ＝１が１１％、ｍ＝２，ｎ＝１が３％を有する化合物Ｂ−１を６７４．８ｇ得た。軟化点は８５℃であった。
【００３３】
［化合物Ｂ−２］
化合物Ｂ−１の合成において、ｐ−フェニルフェノールの仕込み量を９３５．０ｇ（５．５ｍｏｌ）にフェノールの仕込み量を４２３．０ｇ（４．５ｍｏｌ）に代えた以外は化合物Ｂ−１の合成と同様にして化学式（１）におけるｍ＝０，ｎ＝０が６８％、ｍ＝１，ｎ＝１が２６％、ｍ＝２，ｎ＝２が６％を有する化合物Ｂ−２を５９１．５ｇ得た。軟化点は８２℃であった。
【００３４】
［化合物Ｂ−３］
化合物Ｂ−１の合成において、パラキシレングリコールジメチルエーテルの仕込み量を６６４．０ｇ（４．０ｍｏｌ）に代えた以外は化合物Ｂ−１の合成と同様にして化学式（１）におけるｍ＝０，ｎ＝０が５２％、ｍ＝１，ｎ＝０が２１％、ｍ＝１，ｎ＝１が１３％、ｍ＝２，ｎ＝１が１０％、ｍ＝２，ｎ＝２が４％を有する化合物Ｂ−３を１１３０．０ｇ得た。軟化点は８７℃であった。
【００３５】
（実施例１）
［エポキシ樹脂組成物の調製および半導体装置の製造］
以下のようにして、前記化合物（Ｂ）を含むエポキシ樹脂組成物を調製し、半導体装置を製造した。
【００３６】
まず、化合物（Ａ）としてビフェニル型エポキシ樹脂（ジャパンエポキシレジン（株）製ＹＸ４０００Ｈ）、化合物（Ｂ）として前述合成により得られた化合物Ｂ−１、硬化促進剤（ＤＢＵ：１，８−ジアザビシクロ（５，４，０）ウンデセン−７）、無機充填材として溶融球状シリカ（平均粒径１５μｍ）、その他の添加剤としてカーボンブラック、カルナバワックス、シランカップリング剤（Ａ−１８６）を、それぞれ用意した。
【００３７】
次に、ビフェニル型エポキシ樹脂：５３重量部、化合物Ｂ−１：４７重量部、溶融球状シリカ：７３０重量部、カーボンブラック：２重量部、カルナバワックス：２重量部、シランカップリング剤（Ａ−１８６）３重量部、ＤＢＵ１．５重量部を、まず室温で混合し、次いで熱ロールを用いて９５℃で８分間混練した後、冷却粉砕して、エポキシ樹脂組成物を得た。
【００３８】
次に、このエポキシ樹脂組成物をモールド樹脂として用い、１００ピンＴＱＦＰのパッケージ（半導体装置）を８個、および、１６ピンＤＩＰのパッケージ（半導体装置）を１５個、それぞれ製造した。
【００３９】
１００ピンＴＱＦＰは、金型温度１７５℃、注入圧力７．４ＭＰａ、硬化時間２分でトランスファーモールド成形し、１７５℃、８時間で後硬化させることにより製造した。
なお、この１００ピンＴＱＦＰのパッケージサイズは、１４×１４ｍｍ、厚み１．４ｍｍ、シリコンチップ（半導体素子）サイズは、８．０×８．０ｍｍ、リードフレームは、４２アロイ製とした。
【００４０】
また、１６ピンＤＩＰは、金型温度１７５℃、注入圧力６．８ＭＰａ、硬化時間２分でトランスファーモールド成形し、１７５℃、８時間で後硬化させることにより製造した。
なお、この１６ピンＤＩＰのパッケージサイズは、６．４×１９．８ｍｍ、厚み３．５ｍｍ、シリコンチップ（半導体素子）サイズは、３．５×３．５ｍｍ、リードフレームは、４２アロイ製とした。
【００４１】
次いで、上記で得たエポキシ樹脂組成物及び半導体装置を用いて各種特性を評価した。各特性の測定方法および試験方法は、下記の通りとした。評価結果を表１に示した。
【００４２】
［評価方法］
（１）スパイラルフロー
ＥＭＭＩ−Ｉ−６６に準じたスパイラルフロー測定用の金型を用い、金型温度１７５℃、注入圧力６．８６ＭＰａ、硬化時間２分で測定した。スパイラルフローは、流動性のパラメータであり、数値が大きい方が、流動性が良好である。
【００４３】
（２）硬化トルク
キュラストメーター（オリエンテック（株）製、ＪＳＲキュラストメーターIVＰＳ型）を用い、１７５℃、４５秒後のトルクを測定した。この値の大きい方が硬化性は良好である。
【００４４】
（３）ガラス転移温度（Ｔｇ）測定
トランスファー成形機を用いて、金型温度１７５℃、注入圧力６．８６ＭＰａ、硬化時間１２０秒で、試験片（幅２ｍｍ×長さ３０ｍｍ×厚さ１．０ｍｍ）を成形し、１７５℃、４時間で後硬化したものを用いた。
測定には、動的粘弾性測定装置（セイコーインスツルメント社製  ＤＭＳ６１００）を用い５℃／分の割合で昇温しながら、周波数１０Ｈｚの歪みを与えて動的粘弾性の測定を行ない、tanδのピーク値からガラス転移温度（Ｔｇ）を判定した。
【００４５】
（４）耐半田クラック性
１００ピンＴＱＦＰ（Thin Quad Flat Package）の半導体パッケージを、８５℃、相対湿度８５％の環境下で、１６８時間放置し、その後、２６０℃の半田槽に１０秒間浸漬した。顕微鏡で外部クラックを観察し、クラック発生率［（クラック発生パッケージ数）／（全パッケージ数）×１００］を％で表示した。また、チップと樹脂組成物の硬化物との剥離面積の割合を、超音波探傷装置を用いて測定し、剥離率［（剥離面積）／（チップ面積）×１００］として、５個のパッケージの平均値を求め、％で表示した。クラック数、剥離率が少ないほど、耐半田クラック性は良好である。
【００４６】
（５）耐湿信頼性
１６ピンＤＩＰ（Dual Inline Package）の半導体パッケージを、１２５℃、相対湿度１００％の水蒸気中で、２０Ｖの電圧を、１６ピンＤＩＰに印加し、断線不良を調べた。１５個のパッケージのうち、８個以上に不良が出るまでの時間を、不良時間とした。単位は時間。なお、測定時間は、最長で５００時間とし、その時点で不良パッケージ数が８個未満であったものは、不良時間を５００時間以上と示した。不良時間が長いほど、耐湿信頼性に優れる。
【００４７】
（６）ＵＬ９４難燃性
トランスファー成形機を用いて、金型温度１７５℃、注入圧力６.８６ＭＰａ、硬化時間１２０秒で、試験片（１２７ｍｍ×１２．７ｍｍ×厚み１．６ｍｍ）を成形し、１７５℃、８時間で後硬化し、ＵＬ−９４垂直法に準じて測定し、難燃性を判定した。
【００４８】
（実施例２）
化合物Ｂ−１のかわりに化合物Ｂ−２を用いた以外は実施例１と同様にして、エポキシ樹脂組成物を調製し、半導体装置を製造した。得られたエポキシ樹脂組成物及び半導体装置を用いて各特性の評価をした。評価結果は表１に示した通りであった。
【００４９】
（実施例３）
化合物Ｂ−１のかわりに化合物Ｂ−３を用いた以外は実施例１と同様にして、エポキシ樹脂組成物を調製し、半導体装置を製造した。得られたエポキシ樹脂組成物及び半導体装置を用いて各特性の評価をした。評価結果は表１に示した通りであった。
【００５０】
（比較例１）
化合物Ｂ−１のかわりにフェノールアラルキル樹脂（三井化学（株）製ＸＬ−２２５、ただし、繰り返し単位数：３は、平均値を示す。）、を用いた以外は実施例１と同様にして、エポキシ樹脂組成物を調製し、半導体装置を製造した。得られたエポキシ樹脂組成物及び半導体装置を用いて各特性の評価をした。評価結果は表１に示した通りであった。
【００５１】
（比較例２）
化合物Ｂ−１のかわりにフェノールノボラック樹脂（住友ベークライト（株）製ＰＲ−５３１９５）、を用いた以外は実施例１と同様にして、エポキシ樹脂組成物を調製し、半導体装置を製造した。得られたエポキシ樹脂組成物及び半導体装置を用いて各特性の評価をした。評価結果は表１に示した通りであった。
【００５２】
【表１】
2009084185.tif 000006
【００５３】
表１に示した結果から分かるように、実施例１〜３では、いずれも優れた、難燃性を示し、耐湿信頼性、耐半田性、硬化性も十分なものであった。
これに対して、比較例１、２は耐湿信頼性、耐半田性、硬化性に優れるが、難燃性が十分でない。
【産業上の利用可能性】
【００５４】
本発明のエポキシ樹脂組成物を用いた硬化物により封止した半導体装置は、難燃性、耐半田性、耐湿信頼性、に優れるもので、表面実装型の半導体装置にも有用である。